FR 3089881 A1 20200619 FR 1872844 A 20181213 Description Titre de l'invention : Média filtrant d'un filtre à air pour véhicule automobile [0001] La présente invention se rapporte à un média filtrant d'un filtre à air pour véhicule automobile. Elle trouve une application particulière mais non limitative dans les véhicules automobiles. [0002] 11 est connu de l'homme du métier des dispositifs de chauffage, climatisation et/ou ventilation pour véhicule automobile, connus sous l'acronyme anglo-saxon HVAC Heating Ventilation and Air-Conditioning » et autrement appelés dispositifs HVAC, qui permettent de déshumidifier Fair de l'habitacle du véhicule automobile. La déshumidification de l'air se fait grâce à un évaporateur de la boude climatisation dans les dispositifs HVAC. L'eau présente dans l'air qui traverse l'évaporateur (surface froide) va se condenser et ainsi va rendre cet air plus sec mais également plus froid. H faut donc réchauffer cet air avant de l'envoyer dans l'habitacle du véhicule automobile. [0003] Un inconvénient de cet état de la technique est que les dispositifs HVAC consomment de l'énergie pour réchauffer l'air. Cette énergie est fournie par le moteur thermique de véhicule automobile ou encore par la batterie du véhicule automobile dans le cas d'un véhicule automobile électrique. [0004] Dans ce contexte, la présente invention vise à proposer un média filtrant d'un filtre à air pour véhicule automobile qui permet de résoudre l'inconvénient mentionné. [0005] A cet effet, l'invention propose un média filtrant d'un filtre à air pour véhicule au- tomobile, selon lequel ledit média filtrant comprend : a. un matériau asséchant configure pour assécher un flux d'air en entrée dudit média filtrant, et h. aux moins deux couches de filtration configurées pour filtrer des particules d'air, disposées de part et d'autre dudit matériau asséchant. [0006] Ainsi, comme on va le voir en détail ci-après, on ajoute une fonction déshumidi- fication de l'air de l'habitacle du véhicule automobile à la fonction de filtration de particules du média filtrant utilisé dans un filtre à air. [0007] Selon des modes de réalisation non limitatifs, le média filtrant peut comporter en outre une ou plusieurs caractéristiques supplémentaires prises seules ou selon toutes les combinaisons techniquement possibles, parmi les suivantes. [0008] Selon un mode de réalisation non limitatif, ledit matériau asséchant forme tout ou partie d'une couche dudit média filtrant. [0009] Selon un mode de réalisation non limitatif, ledit média filtrant comprend : a. une couche primaire comprenant ledit matériau asséchant, ou 2 h. une couche secondaire avec des bandes de matériau asséchant, ou c. un quadrillage formant une couche tertiaire comprenant ledit matériau asséchant. [0010] Selon un mode de réalisation non limitatif, ledit matériau asséchant est sous forme de granulés et/ou de fibres. [0011] Selon un mode de réalisation non limitatif, ladite couche primaire est une couche non tissée. [0012] Selon un mode de réalisation non limitatif, a. ladite couche secondaire comprend en outre des bandes vides, ou h. ledit quadrillage formant ladite couche tertiaire comprend en outre des carrés vides. [0013] Selon un mode de réalisation non limitatif, ledit média filtrant comprend en outre du charbon actif. [0014] Selon un mode de réalisation non limitatif, ledit média filtrant comprend en outre une couche de charbon actif. Cette couche de charbon actif est différente d'une couche comprenant le matériau asséchant. [0015] Selon un mode de réalisation non limitatif, ladite couche primaire comprend en outre du charbon actif mélangé avec ledit matériau asséchant. [0016] Selon un mode de réalisation non limitatif, a. ladite couche secondaire comprend en outre des bandes dc charbon actif, ou b. ledit quadrillage formant ladite couche tertiaire comprend en outre du charbon actif. [0017] Il est également proposé un filtre à air pour véhicule automobile comprenant un média filtrant selon l'une quelconque des caractéristiques précédentes. [0018] L'invention et ses différentes applications seront mieux comprises à la lecture de la description qui suit et à l'examen des figures qui l'accompagnent : [0019] la [fig.1] illustre schématiquement un média filtrant d'un filtre à air pour véhicule au- tomobile, selon un premier mode de réalisation non limitatif de l'invention, [0020] la [fig.2] illustre une coupe d'une couche du média filtrant de la figure 1, selon une première variante de réalisation non limitative, [0021] la [fig.3a] illustre une vue de dessus d'une couche du média filtrant de la figure 1, selon une deuxième variante de réalisation non limitative, [0022] la [fig.3b] illustre une vue en coupe du média filtrant de la figure 1 avec la couche selon la deuxième variante de réalisation non limitative de la figure 3a, [0023] la [fig.4a] illustre une vue de dessus d'une couche du média filtrant de la figure 1, selon une troisième variante de réalisation non limitative, [0024] la [fig.4b] illustre une vue en coupe du média filtrant de la figure 1 avec la couche selon la troisième variante de réalisation non limitative de la figure 4a, 3 [0025] la [fig.5] illustre schématiquement une vue en coupe d'un média filtrant d'un filtre à air pour véhicule automobile, ledit média filtrant comprenant du charbon actif, selon une première variante de réalisation d'un deuxième mode de réalisation non limitatif de l'invention, [0026] la [fig.6] illustre schématiquement une vue en coupe d'un média filtrant d'un filtre à air pour véhicule automobile, ledit média filtrant comprenant du charbon actif, selon une deuxième variante de réalisation d'un deuxième mode de réalisation non limitatif de l'invention ; [0027] la [fig.7a] illustre une vue de dessus d'une couche d'un média filtrant d'un filtre à air pour véhicule automobile, ledit média filtrant comprenant du charbon actif, selon une troisième variante de réalisation d'un deuxième mode de réalisation non limitatif de l' invention, [0028] la [fig.7b] illustre une vue en coupe d'un média filtrant avec la couche selon la troisième variante de réalisation non limitative de la figure 7a, [0029] la [fig.8a] illustre une vue de dessus d'une couche d'un média filtrant d'un filtre à air pour véhicule automobile, ledit média filtrant comprenant du charbon actif, selon une quatrième variante de réalisation d'un deuxième mode de réalisation non limitatif de l' invention, [0030] la [fig.8b] illustre schématiquement une vue en coupe d'un média filtrant avec la couche selon la quatrième variante de réalisation non limitative de la figure 8a, [0031] la [fig.9] illustre un média filtrant selon l'une quelconque des figures 1 à 8b, ledit média filtrant étant plissé, selon un mode de réalisation non limitatif de l'invention, [0032] la [fig.10] illustre schématiquement un filtre à air pour véhicule automobile, ledit filtre à air comprenant ledit média filtrant selon l'une quelconque des figures 1 à 8b, selon un mode de réalisation non limitatif de l'invention. [0033] Les éléments identiques, par structure ou par fonction, apparaissant sur différentes figures conservent, sauf précision contraire, les mêmes références. [0034] Le média filtrant 1 d'un filtre à air 2 pour véhicule automobile V est décrit en référence aux figures 1 à 10. Par véhicule automobile, on entend tout type de véhicule motorisé. [0035] Pour la suite de la desciiption, on entend par : a. pelle de charge Pa, la diminution du flux d'air due à' la résistance mécanique à l'air du média filtrant 1, b. particule, une particule de poussière ou de gaz. [0036] Dans un mode de réalisation non limitatif, le média filtrant 1 est adapté pour : a. déshumidifier l'air de l'habitacle du véhicule automobile V ; et b. filtrer un flux d'air F à l'entrée d'un dispositif de chauffage, ventilation, et/ou climatisation connu sous l'acronyme anglo-saxon HVAC « Heating Ven- tilation Air Conditioning »). Dans la suite de la description, ce dernier sera appelé dispositif HVAC. [0037] Le véhicule automobile V comprend une entrée d'air (non illustrée) par lequel un flux d'air F peut entrer et s'écouler vers le dispositif HVAC dans l'exemple d'application non limitatif pris. Ledit dispositif HVAC est ainsi adapté pour recevoir en entrée le flux d'air F, et ledit média filtrant 1 est positionné en amont dudit dispositif HVAC de sorte à traiter ledit flux d'air F. [0038] Tel qu'illustré sur les figures 1 à 8b, le média filtrant 1 comprend : a. un matériau asséchant 10 configure pour assécher le flux d'air F en entrée la (illustrée sur la figure 9) dudit média filtrant 1, et h. aux moins deux couches de filtration 11 configurécs pour filtrer des particules d'air, disposées de part et d'autre dudit matériau asséchant 10. [0039] On notera que l'entrée du média filtrant 1 correspond à l'entrée 2a (illustrée sur la figure 10) du filtre à air 1. Le matériau asséchant 10 capte l'eau du flux d'air F de sorte à déshumidifier l'air de l'habitacle du véhicule automobile V. Le flux d'air F qui arrive en entrée 2a du filtre à air 2 va en effet circuler dans l'habitacle du véhicule automobile V. Le matériau asséchant 10 est un super absorbant. Dans des modes de réalisation non limitatifs, le matériau asséchant 10 comprend du Polyacrylate de Sodium, et/ou du Sodium Carboxy Methyl Cellulose connu sous l'acronyme SCMC, et/ou du Polyacrylamide de Potassium. Dans des modes de réalisation non limitatifs, le média filtrant 1 est plissé, plat ou cylindrique. Ainsi, dans des modes de réalisation non limitatifs, les différentes couches (référencées C sur la figure 9) du média filtrant 1 sont pliées ou plates. Dans les deux modes de réalisation non limitatifs du média filtrant 1 décrits ci-après, le média filtrant 1 est plissé. Dans un mode de réalisation non limitatif, le matériau asséchant 10 forme tout ou partie d'une couche du média filtrant 1. [0040] Selon un premier mode de réalisation non limitatif illustré sur les figures 1 à 4b, le média filtrant 1 ne comprend pas de charbon actif. Selon un deuxième mode de réalisation non limitatif illustré sur les figures 5 à 8b, le média filtrant 1 comprend du charbon actif Ces deux modes de réalisation non limitatifs sont décrits plus en détail ci-après selon différentes variantes de réalisation non limitatives. [0041] Le premier mode de réalisation non limitatif est décrit ci-après en référence aux figures 1 à 4b selon trois variantes de réalisation non limitatives. [0042] Selon une première variante de réalisation non limitative illustrée sur la figure 2, ledit média filtrant 1 comprend une couche primaire C10 comprenant ledit matériau asséchant 10 et le matériau asséchant 10 forme toute la couche primaire C10. Il est ainsi réparti sur toute une couche. La couche primaire C10 est disposée entre les deux couches de filtration 11. Elle est prise en sandwich entre les deux couches de filtration 11. Dans un mode de réalisation non limitatif de cette première variante de réalisation non limitative, on peut avoir plusieurs couches primaires C10 de matériau asséchant 10 chacune prise en sandwich entre plusieurs couches de filtration 11. On aura ainsi une alternance de couches de matériau asséchant 10 et de couches de filtration 11. [0043] Dans des modes de réalisation non limitatifs. Les couches sont liées entre elles au moyen d'une colle (non illustrée) ou par une fixation mécanique de type grille ou couture. Dans le cas d'une couture, la couture délimite la périphérie d'une couche primaire Cl 0 de matériau asséchant 10, ou encore de couche de filtration 11. [0044] Lorsque les couches sont liées entre elles au moyen d'une colle, la colle est déposée sur la couche de filtration 11 sur laquelle va reposer la couche primaire C10 de matériau asséchant 10. Puis, la couche primaire C10 de matériau asséchant 10 est déposée sur ladite couche de filtration 11. L'autre couche de filtration 11 est encollée puis déposée sur la couche primaire Cl 0 de matériau asséchant 10. Enfin l'ensemble des couches est assemblé par laminage. On notera que le procédé de collage et d'assemblage étant connu de l'homme du métier, il n'est pas décrit ici. [0045] Par ailleurs, différents modes de dépose de colle peuvent être utilisés. Dans un premier mode de réalisation non limitatif, la colle est déposée sur une couche en voile de colle. Elle recouvre toute la surface d'une couche. Dans un deuxième mode de réalisation non limitatif, la colle est saupoudrée de sorte à avoir des points de colle. Dans un troisième mode de réalisation non limitatif, la colle est sous forme de granulés. Dans un quatrième mode de réalisation non limitatif, la colle est fibériséc. L'utilisation d'une colle fibérisée permet de déposer de la colle sur au moins une couche de sorte à avoir une couche avec des régions recouvertes de colle et des régions plus petites sans colle. Ces régions plus petites sont des zones au travers desquelles le flux d'air F peut passer. Ainsi, le flux d'air F n'est pas arrêté par la colle et la capacité de colmatage du média filtrant 1 est plus grande qu'avec l'utilisation d'un voile de colle, ce qui augmente la durée de vie du média filtrant 1. [0046] Dans un mode de réalisation non limitatif, la colle déposée comprend une épaisseur comprise entre 5g/m2 et 20g/m2. En deçà de 5g/m2, il peut y avoir un effet dit parachute » en ce sens que le voile de colle se détache. Au-delà de 20g/m2, la colle bouche les zones laissées vides sur les couches, ce qui augmente la perte de charge Pa et stoppe donc le flux d'air F. Dans une variante de réalisation non limitative, la colle déposée comprend une épaisseur de 8g/m2. Dans des modes de réalisation non limitatifs, la colle comprend l'un ou plusieurs des composés suivants : a. Polyoléfine (po), ce composé présentant l'avantage d'être économique, b. Polyoléfine (po), ce composé présentant l'avantage d'être économique, c. Polyamide (pa), et/ou d. Polyuréthane réticulé (pur), et/ou e. Polyéthylène (pe). 6 [0047] Dans des modes de réalisation non limitatifs, la couche primaire Cl 0 est une couche non tissée, ou comprend des granulés et/ou des fibres. Ainsi, le matériau asséchant 10 est sous forme de non tissée, ou de granulés, et/ou de fibres. [0048] Par « non tissée », on entend que le couche comprend des fibres orientées direction- nellement ou au hasard, liées par friction et/ou cohésion et/ou adhésion, à l'exclusion du papier et des produits obtenus par tissage, tricotage, tuftage, couturage incorporant des fils ou filaments de liage ou feutrés par foulage humide qu'ils soient ou non aiguilletés. Il peut s'agir de fibres naturelles ou chimiques. Elles peuvent être des fibres discontinues ou des filaments continus, ou être formées in situ. [0049] Dans un mode de réalisation non limitatif, ledit matériau asséchant 10 sous forme de granulés comprend du gel de silice ou de la zéolithe ou un réseau métallo-organique MOF (« Mctal-Organic Framework »). [0050] Par « fibres », on entend que la couche comporte des fibres maintenues entre elles dans ordre déterminé. Dans un mode de réalisation non limitatif, lorsque le matériau asséchant 10 est sous forme de couche de fibres, la couche de fibres 10 est fixée aux couches de filtration 11 par des coutures délimitant le pourtour de ladite couche de fibres 11. [0051] Selon une deuxième variante de réalisation non limitative illustrée sur les figures 3a et 3b, le média filtrant 1 comprend une couche secondaire Cl avec des bandes hl de matériau asséchant 10. Dans un mode de réalisation non limitatif, l'ensemble des bandes bl sont alternées avec des bandes vides b3 de sorte à former la couche secondaire Cl. Le matériau asséchant 10 est ainsi réparti sur une partie d'une couche. El forme une partie de la couche secondaire Cl. On notera que lorsque le matériau asséchant 10 capte l'eau du flux d'air F, il gonfle, ce qui augmente la perte de charge Pa puisqu'il y a moins de passage pour le flux d'air F. Les bandes vides b3 permettent de laisser passer le flux d'air F. Cela permet de réduire la perte de charge Pa. Dans un mode de réalisation non limitatif, les bandes bl et/ou b3 sont de dimensions égales. Dans un autre mode de réalisation non limitatif, les bandes hl et/ou b3 sont de dimensions variables. [0052] Ladite couche secondaire Cl est disposée entre les deux couches de filtration 11. Ladite couche secondaire Cl est prise en sandwich entre les deux couches de filtration 11. Dans un mode de réalisation non limitatif de cette deuxième variante de réalisation non limitative, on peut avoir plusieurs couches secondaires Cl comprenant des bandes hl de matériau asséchant 10 chacune prise en sandwich entre plusieurs couches de filtration 11. On aura ainsi une alternance de couches secondaires Cl avec des bandes de matériau asséchant 10 et de couches de filtration 11. Dans un mode de réalisation non limitatif, les bandes bl de matériau asséchant 10 sont délimitées par des coutures, à savoir chaque bande bl est délimitée par une couture. 7 [0053] De la même manière que pour la première variante de réalisation non limitative, la couche secondaire Cl et les couches dc filtration 11 sont liées entre elles au moyen d'une colle (non illustrée) ou par une fixation mécanique. Le même principe de dépose de colle sur les différentes couches est appliqué. Le même type dc colle est appliqué. De la même manière, dans des modes dc réalisation non limitatifs, la colle est déposée par voile, par saupoudrage, en granulés ou par fiberisation. [0054] Selon une troisième variante de réalisation non limitative illustrée sur les figures 4a et 4h, le média filtrant 1 comprend un quadrillage q formant une couche tertiaire C2 comprenant le matériau asséchant 10. Le quadrillage q comprend des carrés cl de matériau asséchant 10 et des carrés c3 vides, l'ensemble formant la couche tertiaire C2. Le matériau asséchant 10 est ainsi réparti sur une partie d'une couche. 11 forme une partie de la couche tertiaire C2. De la même manière que pour les bandes 113 décrites précédemment, les carrés vides c3 permettent de laisser passer le flux d'air F. Cela permet de réduire la perte de charge. Dans un mode de réalisation non limitatif, les carrés cl et/ou c3 sont de dimensions égales. Dans un autre mode de réalisation non limitatif, les carrés cl et/ou c3 sont de dimensions variables. [0055] Ladite couche tertiaire C2 est prise en sandwich entre les deux couches de filtration 11. Dans un mode de réalisation non limitatif de cette troisième variante de réalisation non limitative, on peut avoir plusieurs couches tertiaires C2 comprenant des quadrillages q de matériau asséchant 10 chacune prise en sandwich entre plusieurs couches de filtration 11. On aura ainsi une alternance de couches tertiaires C2 avec des quadrillages q de matériau asséchant 10 et de couches de filtration 11. Dans un mode de réalisation non limitatif, le quadrillage q de matériau asséchant 10 est délimité par des coutures, à savoir chaque carré cl est délimité par une couture. [0056] De la même manière que pour la première variante de réalisation non limitative, la couche tertiaire C2 et les couches de filtration 11 sont liées entre elles au moyen d'une colle (non illustrée) ou par une fixation mécanique. Le même principe de dépose de colle sur les différentes couches est appliqué. Le même type de colle est appliqué. De la même manière, dans des modes de réalisation non limitatifs, la colle est déposée par voile, par saupoudrage, en granulés ou par fibérisation. [0057] Le deuxième mode de réalisation non limitatif est décrit ci-après en référence aux figures 5 à b8, selon quatre variantes de réalisation non limitatives. [0058] Selon ce deuxième mode de réalisation non limitatif, le média filtrant 1 comprend en outre du charbon actif 12. Le charbon actif permet de filtrer les gaz environnants (du véhicule automobile V dans l'exemple non limitatif pris) tels que les composants organiques volatiles, autrement appelés COV, et les particules dans l'air environnant, tel que les particules de poussières. Dans des modes de réalisation non limitatifs, le charbon actif 12 peut être sous forme de poudre, de grains, d'extrudés, ou de tissu. 8 Dans un mode de réalisation non limitatif, lorsqu'il est sous forme de grain, le charbon actif comprend des grains de taille 30 à 50 pm de diamètre. Dans un mode de réalisation non limitatif, lorsqu'il est sous forme de tissu, le charbon actif comprend un grammage entre 120 et 200g/m2. [0059] Selon une première variante de réalisation non limitative illustrée sur la figure 5, le média filtrant 1 comprend en outre une couche C12 de charbon actif 12 différente de la couche primaire Cl 0 de matériau asséchant 10. Le matériau asséchant 10 est réparti sur toute une couche. Il forme ainsi toute la couche primaire 00. La couche primaire 10 est prise en sandwich entre deux couches de filtration 11. Par ailleurs, la couche C12 de charbon actif 12 est disposée entre deux couches de filtration 11. Ainsi, on a une couche de filtration 11, la couche primaire C10, une couche de filtration 11, la couche C12 de charbon actif 12, et enfin une couche de filtration 11. [0060] Dans des modes de réalisation non limitatifs, les couches sont liées entre elles au moyen d'une colle (non illustrée) ou par une fixation mécanique de type grille ou couture. [0061] Lorsque les couches sont liées entre elles au moyen d'une colle, la colle est déposée sur la couche de filtration 11 sur laquelle va reposer la couche primaire 00, et sur celle sur laquelle va reposer la couche C12 de charbon actif 12. Puis, la couche primaire Cl 0 est déposée sur la couche de filtration 11 encollée, et la couche C12 de charbon actif 12 est déposée sur l'autre couche de filtration 11 encollée. La deuxième couche de filtration 11 qui prend en sandwich la couche primaire CIO est encollée puis déposée sur la couche primaire CIO, et la deuxième couche de filtration 11 qui prend en sandwich la couche C12 de charbon actif 12 est encollée puis déposée sur la couche C12 de charbon actif 12. On notera que cette deuxième couche de filtration 11 est celle sur laquelle repose la couche primaire C10. Elle est ainsi encollée sur les deux faces. Enfin l'ensemble des couches est assemblé par laminage. On notera que le procédé de collage et d'assemblage étant connu de l'homme du métier, il n'est pas décrit ici. Dans un mode de réalisation non limitatif, la colle déposée comprend les mêmes caractéristiques décrites dans le premier mode de réalisation. Dans des modes de réalisation non limitatifs, la colle comprend l'un ou plusieurs des composés tels que décrits dans le premier mode de réalisation. [0062] Dans des modes de réalisation non limitatifs, la couche primaire 10 est une couche non tissée, ou comprend des granulés et/ou des fibres. Ainsi, le matériau asséchant 10 est sous forme de non tissée, ou de granulés, et/ou de fibres. [0063] Dans un mode de réalisation non limitatif, le matériau asséchant 10 sous forme de granulés comprend du gel de silice ou de la zéolithe ou un réseau métallo-organique MOF Metal-Organic Framework »). [0064] Selon une deuxième variante de réalisation non limitative illustrée sur la figure 6, la 9 couche primaire C13 du média filtrant 1 comprend en outre du charbon actif 12 mélangé avec le matériau asséchant 10. La couche primaire C13 est disposée entre les deux couches de filtration 11. Elle est prise en sandwich entre les deux couches de filtration 11. Dans un mode de réalisation non limitatif de cette deuxième variante de réalisation non limitative, on peut avoir plusieurs couches primaires C13 chacune prise en sandwich entre plusieurs couches de filtration 11. On aura ainsi une alternance de couches primaires C13 et de couches de filtration 11. Dans des modes de réalisation non limitatifs, le matériau asséchant 10 qui est mélangé avec le charbon actif 12 est sous forme de non tissée, de granulés et/ou de fibres. On notera que cette deuxième variante de réalisation non limitative est plus simple à réaliser et plus rapide que la troisième variante de réalisation non limitative et la quatrième variante de réalisation non limitative décrites ci-après. [0065] De la même manière que pour la première variante de réalisation non limitative, la couche primaire C13 et les couches de filtration 11 sont liées entre elles au moyen d'une colle (non illustrée) ou par une fixation mécanique. Le même principe de dépose de colle sur les différentes couches est appliqué. Le même type de colle est appliqué. De la même manière, dans des modes de réalisation non limitatifs, la colle est déposée par voile, par saupoudrage, en granulés, ou par fibérisation. [0066] Selon une troisième variante de réalisation non limitative illustrée sur les figures 7a et 7b, la couche secondaire C3 du média filtrant 1 comprend en outre des bandes 1,2 de charbon actif 12. Dans un mode de réalisation non limitatif, ces bandes b2 de charbon actif 12 sont alternées aves les bandes bl du matériau asséchant 10, de sorte à former la couche secondaire C3. Le matériau asséchant 10 est ainsi réparti sur une partie d'une couche. Il forme une partie de la couche secondaire C3. Dans un mode de réalisation non limitatif, les bandes bl et/ou b2 sont de dimensions égales. Dans un autre mode de réalisation non limitatif, les bandes bl et/ou b2 sont de dimensions variables. [0067] Ladite couche secondaire C3 est disposée entre les deux couches de filtration 11. Elle est prise en sandwich entre les deux couches de filtration 11. Dans un mode de réalisation non limitatif de cette troisième variante de réalisation non limitative, on peut avoir plusieurs couches secondaires C3 comprenant des bandes hl et des bandes b2 chacune prise en sandwich entre plusieurs couches de filtration 11. On aura ainsi une alternance de couches secondaires C3 (avec des bandes bl de matériau asséchant 10 et des bandes b2 de charbon actif 12) et de couches de filtration 11. Dans un mode de réalisation non limitatif, les bandes bl de matériau asséchant 10 sont délimitées par des coutures, à savoir chaque bande bl est délimitée par une couture. [0068] De la même manière que pour la première variante de réalisation non limitative, la couche secondaire C3 et les couches de filtration 11 sont liées entre elles au moyen d'une colle (non illustrée) ou par une fixation mécanique. Le même principe de dépose de colle sur les différentes couches est appliqué. Le même type de colle est appliqué. De la même manière, dans des modes de réalisation non limitatifs, la colle est déposée par voile, par saupoudrage, en granulés, ou par fibérisation. [0069] Selon une quatrième variante de réalisation non limitative illustrée sur les figures 8a et 8b, le quadrillage formant la couche tertiaire C4 du média filtrant 11 comprend en outre du charbon actif 12. Ainsi, le quadrillage q comprend des carrés cl de matériau asséchant 10 et des carrés c2 de charbon actif 12, l'ensemble formant la couche tertiaire C4. Le matériau asséchant 10 est ainsi réparti sur une partie d'une couche. Il forme une partie de la couche tertiaire C4. Dans un mode de réalisation non limitatif, les carrés cl et/ou c2 sont de dimensions égales. Dans un autre mode de réalisation non limitatif, les carrés cl et/ou c2 sont de dimensions variables. [0070] Ladite couche tertiaire C4 est disposée entre les deux couches de filtration 11. Elle est prise en sandwich entre les deux couches de filtration 11. Dans un mode de réalisation non limitatif de cette quatrième variante de réalisation non limitative, on peut avoir plusieurs couches tertiaires C4 comprenant chacune un quadrillage q de matériau asséchant 10 et de charbon actif 12, chacune prise en sandwich entre plusieurs couches de filtration 11. On aura ainsi une alternance de couches tertiaires C4 avec des quadrillages q et de couches de filtration 11. Dans un mode de réalisation non limitatif, le quadrillage q de matériau asséchant 10 et de charbon actif 12 est délimité par des coutures. [0071] De la même manière que pour la première variante de réalisation non limitative, la couche tertiaire C4 et les couches de filtration 11 sont liées entre elles au moyen d'une colle (non illustrée) ou par une fixation mécanique. Le même principe de dépose de colle sur les différentes couches est appliqué. Le même type de colle est appliqué. De la même manière, dans des modes de réalisation non limitatifs, la colle est déposée par voile, par saupoudrage, en granulés, ou par fibérisation. [0072] Tel qu'illustré sur la figure 10, selon un mode de réalisation non limitatif, le média filtrant 1 est délimité par au moins une bande d'encadrement Bd de sorte à obtenir un filtre à air 2. Ladite au moins une bande d'encadrement Bd permet de donner les dimensions finales au filtre 2. Elle est plus grande que la longueur Lg et la largeur La du média filtrant 1 (illustrées sur la figure 9). Ladite au moins une bande d'encadrement Bd permet d'encadrer la pluralité de couches qui sont dans l'exemple non limitatif pliées et forment des plis P1 (illustrés sur la figure 9). Dans un mode de réalisation non limitatif, une bande d'encadrement Bd est en polypropylène ou en tissu tel que de la feutrine. Dans un mode de réalisation non limitatif, le média filtrant 1 est encadré par deux bandes d'encadrement Bd. Dans l'exemple non limitatif illustré sur la figure 10, deux bandes d'encadrement Bd sont collées respectivement sur deux bords opposés du média filtrant 1. Dans un autre exemple non limitatif non illustré, quatre bandes 11 d'encadrement Bd sont collées respectivement sur les quatre bords du média filtrant 1. On notera que les bandes d'encadrement Bd peuvent être reliées les unes aux autres, notamment lorsque les quatre bords du média filtrant 1 sont encadrés. Le média filtrant 1 ainsi encadré a pour résultat le filtre à air 2 tel qu'illustré sur la figure 10 de longueur Li et de largeur L2 définie par la largeur La du média filtrant 1. [0073] Bien entendu la description de l'invention n'est pas limitée aux modes de réalisation décrits ci-dessus et au domaine décrit ci-dessus. [0074] Ainsi, dans un autre mode de réalisation non limitatif, le média filtrant 1 peut comprendre des combinaisons de couche(s) primaire(s) et/ou de couche(s) secondaire(s) et/ou de couche(s) tertiaire(s). [0075] Ainsi, dans le domaine des véhicules automobiles, dans des modes de réalisation non limitatifs, le média filtrant 1 peut être utilisé pour un filtre à air pour un moteur de véhicule automobile. [0076] Ainsi, le média filtrant 1 décrit peut être utilisé dans des domaines autres que celui des véhicules automobiles, tels que dans des exemples non limitatifs, les domaines : a. du bâtiment. Dans ce cas, dans un exemple non limitatif, le média filtrant 1 est un média filtrant pour un filtre à air de climatisation pour bâtiment ou un filtre à air dédié aux personnes dans le cadre du bâtiment pour déshumidifier l'air, h. de la protection informatique. Dans ce cas, dans un exemple non limitatif, le média filtrant 1 est un média filtrant pour un filtre à air pour ordinateur pour déshumidifier l'air, c. de l'hygiène et de la santé. Dans ce cas, dans un exemple non limitatif, le média filtrant 1 est un média filtrant dédié aux personnes pour filtrer les poussières et déshumidifier l'air. [0077] Ainsi, l'invention décrite présente notamment les avantages suivants : a. elle permet de coupler la fonction déshumidification et la fonction de filtration de particules (poussières, pollens) dans un unique dispositif, ici le média filtrant 1, b. avec le charbon actif 12, elle permet de coupler la fonction déshumidification, la fonction de filtration de particules (poussières, pollens) et la fonction de captage des COV dans un unique dispositif, ici le média filtrant 1. 12 [Revendication 1]